(57)【要約】【課題】タイヤ外表面のクラックを防止し、また間エア入りを発生させることもなく、しかも大幅に生産性を低下させることもない、帯状ゴムを重ね合わせて形成されるトレッドゴムもしくはサイドウォールを有するタイヤおよびその製造方法を提供する。【解決手段】タイヤ１のサイドウォールゴム２もしくはトレッドゴムの少なくとも一方は、周方向に延在し幅方向の少なくとも一部で重なり合う帯状ゴム３よりなり、タイヤ外表面Ｓに露出して互いに隣接する帯状ゴム３ａ、３ｂの、隣接面５の両側に位置するそれぞれの重なり部分４ａおよび４ｂの少なくとも一方は、高接着性材料よりなる。【選択図】        図１
2004338626.tif 000002
【特許請求の範囲】
【請求項１】
トレッドゴムおよびサイドウォールゴムの少なくとも一方は、周方向に延在し幅方向の少なくとも一部で重なり合う帯状ゴムよりなり、タイヤ外表面に露出して互いに隣接する帯状ゴムの少なくとも一方の重なり部分は、トレッドゴムもしくはサイドウォールゴムの主たるゴム材料とは異なる高接着性材料よりなるタイヤ。
【請求項２】
トレッドゴムおよびサイドウォールゴムの少なくとも一方は、周方向に延在し幅方向の少なくとも一部で重なり合う帯状ゴムよりなる主要部と、主要部表面を隙間なく被覆してタイヤ外表面を形成する、主要部と同種ゴムもしくは主要部のゴムと類似しこれより亀裂成長性の低いゴムよりなるコート層と、を具えてなるタイヤ。
【請求項３】
請求項１に記載のタイヤを製造するに際し、ゴムセメントを一部の表面に塗布した未加硫帯状ゴムを螺旋状に巻回し幅方向の少なくとも一部で重ね合わせて、トレッドゴムおよびサイドウォールゴムの少なくとも一方を形成するタイヤの製造方法。
【請求項４】
請求項１に記載のタイヤを製造するに際し、一部表面に高接着性ゴム材料を一体的に接合した未加硫帯状ゴムを螺旋状に巻回し幅方向の少なくとも一部で重ね合わせて、トレッドゴムおよびサイドウォールゴムの少なくとも一方を形成するタイヤの製造方法。
【請求項５】
未加硫帯状ゴムの、前記重なり部分にほぼ対応する表面にゴムセメントを塗布する、もしくは、高接着性ゴム材料を接合する請求項３もしくは４に記載のタイヤの製造方法。
【請求項６】
請求項２に記載のタイヤを製造するに際し、未加硫帯状ゴムを螺旋状に巻回し幅方向の少なくとも一部で重ね合わせて未加硫の前記主要部を形成したあと、タイヤの加硫に先立って主要部の表面に液状ゴムをコーティングしてコート層を形成するタイヤの製造方法。
【発明の詳細な説明】
【０００１】
【発明の属する技術分野】
本発明は、トレッドゴムおよびサイドウォールゴムの少なくとも一方が帯状ゴムを螺旋巻回して形成されるタイヤとその製造方法に関し、特に、タイヤ外表面の帯状ゴム同士の重なり部分からクラックが成長することを防止することのできるものに関する。
【０００２】
【従来の技術】
タイヤを構成するゴム部分、例えばトレッドゴムやサイドウォールゴムを形成するに際し、未加硫の帯状ゴムをタイヤ周方向に螺旋状に巻回してその幅方向の一部で重ね合わせる方法が知られている（例えば、特許文献１。）。
【０００３】
この方法は、広幅で肉厚の未加硫ゴム部材をタイヤ一周分だけ巻回して形成する通例の方法に対して、断面が小さい未加硫帯状ゴムを巻回するので、大型の押出機を必要しない上、タイヤの全幅にわたって延在する部材のつなぎ目をなくしてユニフォーミティを向上させることができ、また、帯状ゴムの重ね合わせ方を変えることにより、一種類の未加硫帯状ゴムで種々の断面形状のゴム部分を形成することができるので、多品種少量生産に柔軟に対応できるという長所がある。さらに、製品タイヤにおいて半径方向内外に延在するゴム部分、例えばサイドウォールゴムを、未加硫ゴム部材を一周だけ巻回して形成する場合には、半径方向外側部分は伸ばされるため大きな応力が残留しタイヤのユフォーミティを悪化させるという問題があるが、未加硫帯状ゴムを重ね合わせる方法は半径方向外側部分であっても同じ張力でこれを巻回して形成することができ、このような問題を解消することができる。
【０００４】
しかしながら、この未加硫帯状ゴムを巻回するこの方法によってできたタイヤでは、タイヤ外表面に露出する帯状ゴムの重なり部分が製品となっても界面として残存し、タイヤの走行に伴って繰り返し発生する変形によってこの界面を核ととしたクラックが発生しこれが成長しタイヤの故障となることがあり、この問題に対処するため、未加硫帯状ゴムを螺旋巻回して主要部を形成したあと、加硫に先立ってゴムシートをこの主要部の外側に貼り付け主要部を被覆することも行われる。しかし、このゴムシートで主要部を被覆する方法も、タイヤ外表面のクラックは防止することができるものの、ゴムシートと主要部との間に残存するエア溜まりによって剥離が発生することがあり、また、ゴムシートの貼り付けに伴う生産性の低下も問題となっている。
【０００５】
【特許文献１】
特開２００２−２００６７７号公報
【０００６】
【発明が解決しようとする課題】
本発明は、このような問題点に鑑みてなされたものであり、帯状ゴムを重ね合わせて形成されるトレッドゴムもしくはサイドウォールを有するタイヤに関し、タイヤ外表面のクラックを防止し、また間エア入りを発生させることもなく、しかも大幅に生産性を低下させることもないタイヤおよびその製造方法を提供することを目的とするものである。
【０００７】
【課題を解決するための手段】
上記目的を達成するため、本発明はなされたものであり、その要旨構成ならびに作用を以下に示す。
【０００８】
請求項１に記載のタイヤは、トレッドゴムおよびサイドウォールゴムの少なくとも一方は、周方向に延在し幅方向の少なくとも一部で重なり合う帯状ゴムよりなり、タイヤ外表面に露出して互いに隣接する帯状ゴムの少なくとも一方の重なり部分は、トレッドゴムもしくはサイドウォールゴムの主たるゴム材料とは異なる高接着性材料よりなるものである。
【０００９】
このタイヤによれば、タイヤ外表面のクラックの核となる隣接する帯状ゴムの少なくとも一方の重なり部分は高接着性材料よりなるので、帯状ゴム同士の重なり部分の界面を強固に接着することができ、タイヤの走行に伴って発生する繰り返し変形によってもこの界面からクラックが発生することを防止することができ、また、帯状ゴムよりなる部分を被覆するシートゴム層を有さないので、シートゴム層を具えることによる、間エア入りや生産性の低下の問題も解消することができる。
【００１０】
請求項２に記載のタイヤは、トレッドゴムおよびサイドウォールゴムの少なくとも一方は、周方向に延在し幅方向の少なくとも一部で重なり合う帯状ゴムよりなる主要部と、主要部表面を隙間なく被覆してタイヤ外表面を形成する、主要部と同種ゴムもしくは主要部のゴムと類似しこれより亀裂成長性の低いゴムよりなるコート層と、を具えてなるものである。
【００１１】
このタイヤによれば、帯状ゴムよりなる主要部の表面を隙間なく被覆してタイヤ外表面を形成する、主要部と同種ゴムもしくは主要部のゴムと類似しこれより亀裂成長性の低いゴムよりなるコート層を具えるので、帯状ゴムの重なり部分がタイヤ外表面に露出することがなく、帯状ゴムの重なり部分からのクラックの発生を防止するとともに、コート層と主要部との間のエア入りやこの層間部分にクラックが入ることを防止し、また、コート層の形成にあたっては、シートゴムを貼り付ける方法に対して大幅に生産性を削減することができる。
【００１２】
請求項３に記載のタイヤの製造方法は、請求項１に記載のタイヤを製造するに際し、ゴムセメントを一部の表面に塗布した未加硫帯状ゴムを螺旋状に巻回し幅方向の少なくとも一部で重ね合わせて、トレッドゴムおよびサイドウォールゴムの少なくとも一方を形成するものである。
【００１３】
このタイヤの製造方法によれば、ゴムセメントを一部の表面に塗布した未加硫帯状ゴムを螺旋巻回してタイヤのゴム部分を形成するので、ゴムセメントを用いて、前記帯状ゴムの重なり部分の高接着性材料となし、前述の通り、タイヤ外表面に露出する界面がクラックの核となることを防止することができる。
【００１４】
請求項４に記載のタイヤの製造方法は、請求項１に記載のタイヤを製造するに際し、一部表面に高接着性ゴム材料を一体的に接合した未加硫帯状ゴムを螺旋状に巻回し幅方向の少なくとも一部で重ね合わせて、トレッドゴムおよびサイドウォールゴムの少なくとも一方を形成するものである。
【００１５】
このタイヤの製造方法によれば、一部表面に高接着性ゴム材料を一体的に接合した未加硫帯状ゴムを螺旋巻回してタイヤのゴム部分を形成するので、この高接着性ゴム材料を用いて、前記帯状ゴムの重なり部分の高接着性材料となし、前述の通り、タイヤ外表面に露出する界面がクラックの核となることを防止することができ、また、高接着性ゴム材料は一体的に未加硫帯状ゴムに接着されているので、これらの間からクラックが発生することもない。
【００１６】
請求項５に記載のタイヤの製造方法は、請求項３もしくは４に記載するところにおいて、未加硫帯状ゴムの、前記重なり部分にほぼ対応する表面にゴムセメントを塗布する、もしくは、高接着性ゴム材料を接合するものである。
【００１７】
未加硫帯状ゴムの、ゴムセメントを塗布する、もしくは、高接着性ゴム材料を接合する表面部分が、前記重なり部分より広い場合には、トレッドゴムもしくはサイドウォールゴムの主たるゴム材料部分に対する異種ゴム部分の割合が増加し、このゴムの本来の機能を損なうこととなり、逆に、この表面部分が前記重なり部分より狭い場合には、重なり部分の界面での接着力が不十分となり表面クラックを防止することが難しくなる。
【００１８】
請求項６に記載のタイヤの製造方法は、請求項２に記載のタイヤを製造するに際し、未加硫帯状ゴムを螺旋状に巻回し幅方向の少なくとも一部で重ね合わせて未加硫の前記主要部を形成したあと、タイヤの加硫に先立って主要部の表面に液状ゴムをコーティングしてコート層を形成するものである。
【００１９】
このタイヤの製造方法によれば、前記主要部を形成したあと、タイヤの加硫に先立って主要部の表面に液状ゴムをコーティングして前記コート層を形成するので、コート層は主要部の表面に露出した帯状ゴムの重なり部分による段差があっても隙間なくこれを被覆することができ、コート層と主要部との間のエア入りの発生を防止することができる。
【００２０】
【発明の実施の形態】
以下、本発明の実施形態について図１ないし図７に基づいて説明する。図１は、第一の実施形態のタイヤ１を示す子午線断面図であり、図２は、図１のａ部を拡大して示す断面図である。タイヤ１のサイドウォールゴム２は、周方向に延在し幅方向の少なくとも一部で重なり合う帯状ゴム３よりなり、タイヤ外表面Ｓに露出して互いに隣接する帯状ゴム３ａ、３ｂの、隣接面５の両側に位置するそれぞれの重なり部分４ａおよび４ｂの少なくとも一方は、高接着性材料よりなっている。
【００２１】
図３は、タイヤ１のサイドウォールゴム２の形成方法を示す模式図であり、図４（ａ）はこの方法に用いる未加硫帯状ゴム１３を示す断面図である。このタイヤ１を製造するに際しては、成型途中のグリーンタイヤ１１を回転させながら貼り付け装置Ａを用いて未加硫の帯状ゴム１３を螺旋状に巻回しこれを幅方向の一部で重ね合わせて未加硫のサイドウォールゴム部材を形成するが、この形成に当たり、帯状ゴム１３を押出機Ｅから押し出したあと、ゴムセメント塗布装置Ｐを用いて、ゴムセメントを、未加硫帯状ゴム１３の、製品タイヤ１における重なり部分４ａもしくは４ｂに対応する表面部分１４に、吹きつけもしくは刷毛塗りにより塗布する。
【００２２】
以上のような工程を経ることにより、帯状ゴム３の重なり部分４ａ、４ｂの高接着性材料をゴムセメントとするタイヤ１を形成することができる。ここでゴムセメントとは、揮発性溶剤にゴムを溶け込ましたものをいう。
【００２３】
また、図４（ａ）に例示した未加硫帯状ゴム１３は平行四辺形の断面形状を有するが、未加硫帯状ゴムの断面形状はこれに限定されるものではなく、例えば、図４（ｂ）に断面図で示すように未加硫帯状ゴム１３ａを凸レンズ状とすることもでき、この場合も、ゴムセメントは製品タイヤ１における帯状ゴム３の重なり部分４ａもしくは４ｂに対応する表面１４ａに塗布するのがよい。また、ゴムセメントの塗布に当たっては、未加硫帯状ゴム１３の全長にわたって塗布してもよいが、製品タイヤ１のタイヤ外表面Ｓに露出する帯状ゴム３に対応する長さ部分にだけに限定して塗布することが、不必要な異種ゴムの割合を抑制する点で好ましい。
【００２４】
図４（ｃ）は、ゴムセメントを塗布した未加硫帯状ゴム１３に代わる、他の態様の未加硫帯状ゴム１７を示す断面図であり、未加硫帯状ゴム１７は、ゴムセメントをサイドウォールゴム２の主たるゴム材料よりなる部分１５の表面にこの主たるゴム材料より接着性の高い高接着性ゴム材料よりなる部分１６を一体的に接合してなり、これらの部分の接合に際しては、図３において、ゴムセメント塗布装置Ｐを配置する代りに、押出機Ｅをデュアル押出機として、これらの部分１５、１６を一体的に押し出し、あるいはこれらの部分１５、１６をそれぞれ別個に押し出した後、これらをホットな状態で一体化して行うことができ、いずれの方法においても、これらの部分１５、１６の接合部分から剥離が発生することのないように接合することが重要である。
【００２５】
このように、高接着性ゴム材料よりなる部分１６を一体的に接合した未加硫帯状ゴム１７を用いることにより、帯状ゴム３の重なり部分４ａ、４ｂの高接着性材料として、高接着性ゴム材料を用いたタイヤ１を形成することができる。ここで、高接着性ゴム材料は、ＪＩＳ  Ｋ  ６３０１に基づく剥離試験の結果が、従来ゴム同士の剥離試験結果より良好なものを選定するのがよく、また、従来ゴム同士のものとの差が大きければ大きいほど好ましい。
【００２６】
また、未加硫帯状ゴム１７の断面形状は平行四辺形に限定されるものではない点、および、未加硫帯状ゴム１７の長手方向の必要部分だけに高接着性ゴム材料を一体的に接合することが好ましいことは、未加硫帯状ゴム１３について前述したのと同様である。
【００２７】
図５は、本発明の第二の実施形態のタイヤ２１を示す子午線断面図であり、図６は、図５のｂ部の詳細を示す断面図である。タイヤ２１のサイドウォールゴム２２は、周方向に延在し幅方向の少なくとも一部で重なり合う帯状ゴム８よりなる主要部７と、主要部７の表面を隙間なく被覆してタイヤ外表面Ｓを形成する、主要部７と同種ゴムもしくはこれと類似のゴムでこれより亀裂成長性の低いゴムよりなるコート層９とを具える。ここで、コート層９は、主要部７の表面Ｓ１を隙間なく被覆することが重要であり、特に、隣接する帯状ゴム８ａ、８ｂの隣接面５が主要部表面Ｓ１に露出してできる段差５Ａも完全に埋めることがことがこの部分のエア入りを防止する上で重要である。
【００２８】
図７は、タイヤ２１のサイドウォールゴム２２の形成方法を示す模式図である。このタイヤ２１を製造するに際しては、押出機Ｅから押し出された未加硫の帯状ゴム１８を貼り付け装置Ａを用いて螺旋状に巻回して、成型途中のグリーンタイヤ２３の半径方向外側に未加硫の主要部部材２７を形成し、その後、未加硫の主要部部材２７の外表面にスプレーガンＧを用いて液状ゴムを塗布して未加硫のコート層１９を形成する。ここで、グリーンタイヤ２３を回転させるとともにスプレーガンＧをタイヤ幅方向に変位させながら、未加硫の主要部部材２７の外表面全面にわたって隙間なく液状ゴムを塗布することが肝要である。
【００２９】
また、液状ゴムは、サイドウォールゴムと同一ゴム材料もしくはこれに類似しこれよりも亀裂成長性の低いゴム材料を灯油等の有機溶剤に溶かしこんだものを用いるのが好ましく、この類似するゴム材料として、サイドウォールゴムに用いられるものと同じ原料ゴムに、カーボンを３０質量部以上と、オイルを２５質量部以上と、老化防止剤を１質量部以上とを配合したゴム組成物を用いるのが好ましい。
【００３０】
図７におけるスプレーガンＧの代りに、タイヤ幅方向に変位可能に設けられた刷毛を用いて液状ゴムを塗布することもでき、また、塗膜の厚さを０．０５〜２ｍｍとするのがよく、これを０．０５ｍ未満とすると、塗膜の厚さのばらつき等に起因して帯状ゴムの重なり部分を完全に覆えずに、クラックの発生を防止できない可能性があり、また、塗膜の厚さを増やしても、これが２ｍｍを越えるとコート層のクラック抑制効果は向上せず、コード層を形成するための材料と工数だけが増大するので好ましくない。
【００３１】
なお第一および第二の実施形態の説明において、サイドウォールゴム２、２２が帯状ゴムよりなるタイヤ１、２１の例にについて詳細の説明を行ったが、以上サイドウォールゴムについて説明したことをトレッドゴム６、２６についても適用することができ、サイドウォールゴムとトレッドゴムとのいずれの部分に、上記の構成を用いるかは適宜、タイヤの種類や用途によって決めることができる。
【００３２】
【実施例】
第一および第二の実施形態に対応してそれぞれ第一の評価テストおよび第二の評価テストを行ったので、それぞれの評価テストごとに以下に説明する。
【００３３】
１．第一評価テスト
サイドウォールゴムを、未加硫の帯状ゴム１３を周方向に螺旋状に巻回して重ね合わせて形成する際、この未加硫の帯状ゴム１３として、製品タイヤにおける重なり部分に対応する部分にゴムセメントを塗布してものを用いたタイヤを実施例１とし、製品タイヤにおける重なり部分に対応する部分に高接着性ゴム材料を一体的に接合したものを用いたタイヤを実施例２とし、製品タイヤにおける重なり部分に何も施さないものを従来例１として、これらのタイヤの耐久性を評価して比較した。
【００３４】
これらのタイヤは、帯状ゴムの重なり部分が異なる点以外はすべて同じであり、共通仕様は次の通りである。
１）タイヤサイズ：ＰＳＲ２１５／４５Ｒ１７
２）帯状ゴムの断面形状：底辺と斜辺との挟角が３０度の平行四辺形。
３）帯状ゴムの断面寸法：底辺の幅１５ｍｍ、厚さ０．６ｍｍ
４）帯状ゴムの重なり部分：前記平行四辺形の斜辺に隣接する部分
５）サイドウォールゴム厚さ：３ｍｍ
【００３５】
ここで、実施例２に用いた高接着性ゴム材料は、ＪＩＳ  Ｋ６３０７の評価試験に基づく接着性はサイドウォールゴムの主たるゴム材料よりも５０％高いものを用いた。
【００３６】
耐久評価として、幅が７インチのリムにそれぞれのタイヤを装着して１３０ｋｐａの内圧を充填し、荷重５．４３ｋＮを加えてドラム試験機で耐久試験を行いそれぞれのタイヤについて、サイドウォールゴム表面にクラックが発生するまでの走行距離を調査した。表１に、その結果を示す。
【００３７】
【表１】
2004338626.tif 000003
【００３８】
表１から明らかなように、ゴムセメントを塗布した未加硫帯状ゴム、および、高接着性ゴム材料を接合した未加硫帯状ゴムのいずれを螺旋巻回してサイドウォールゴムを形成したタイヤであっても、従来のタイヤに対して大幅にクラックの発生を抑制することができることがわかる。
【００３９】
２．第二評価テスト
サイドウォールゴムを、未加硫の帯状ゴム１８を周方向に螺旋巻回して重ね合わせて未加硫の主要部部材２７を形成したあと、スプレーガンＧで液状ゴムを塗布し、コート層９を形成したタイヤを実施例３とし、コート層を設けず主要部をタイヤ表面に露出させたタイヤを従来例２、コート層の代りに広幅ゴムシートを主要部外側に貼り付けてこれを被覆したタイヤを比較例として、実車走行耐久評価、製品不良評価、作業性評価のそれぞれの評価を行いこれらのタイヤを比較した。
【００４０】
これらのタイヤは、主要部の表面の被覆の有無、もしくは被覆手段が異なる点以外はすべて同じであり、共通仕様は次の通りである。
１）タイヤサイズ：ＰＳＲ２０５／６０Ｒ１５
２）帯状ゴムの断面形状：底辺と斜辺との挟角が３０度の平行四辺形。
３）帯状ゴムの断面寸法：底辺の幅１５ｍｍ、厚さ０．６ｍｍ
４）帯状ゴムの重なり部分：前記平行四辺形の斜辺に隣接する部分
５）サイドウォールゴム厚さ：３ｍｍ
【００４１】
また、実施例３に用いた液状ゴムは、サイドウォールゴムと同じゴム材料を灯油に溶かし込んだものを用い、比較例に用いた広幅ゴムシートは、サイドウォールゴムと同じゴム材料を０．２ｍｍの厚さのシート状に圧延したものを用いた。
【００４２】
実車走行耐久評価に当たっては、実施例３、従来例２および比較例それぞれの種類のタイヤについて、四輪すべてに同じタイヤを装着した実車を３００００ｋｍ走行させ、その間の、サイドウォール部表面のクラックの発生を観察した。実車として、ホンダ製アコードを用い、また、実車走行にあたっては、四人乗車相当の負荷となるよう荷重を車内に搭載し、走行路条件は、一般良路７０％、高速道路１５％、山道１０％、および悪路５％とした。
【００４３】
また、実施例３と比較例とについては、コート層もしくは広幅ゴムシートと主要部との間に発生するエア入りによる製品不良を評価した。製品不良の評価は、生産されたそれぞれのタイヤ１０本のうち、製品外観検査工程でこの部分にエア入りの発生が検出されたタイヤの本数の割合を不良率としてパーセントで表わした。
【００４４】
さらに、これら実施例３および比較例のタイヤについては、生産性の評価として、主要部を被覆する表面層の形成、すなわち、未加硫のコート層もしくは広幅ゴムシートの層を形成するのに要する作業時間ｔを測定した。これら、実車走行耐久評価、製品不良評価、生産性評価の結果を表２にまとめて示す。
【００４５】
【表２】
2004338626.tif 000004
【００４６】
表２から明らかなように、実施例３のタイヤはクラック発生の発生を防止することができ従来例２のタイヤに対比して耐久性を大幅に向上させ、あわせて、比較例に対比しても、製品不良、生産性の点ではるかに優れたものであることがわかる。
【００４７】
【発明の効果】
以上述べたところから明らかなように、本発明によれば、タイヤ１のサイドウォールゴム２は、周方向に延在し幅方向の少なくとも一部で重なり合う帯状ゴム３よりなり、タイヤ外表面Ｓに露出して互いに隣接する帯状ゴム３ａ、３ｂの、隣接面５の両側に位置するそれぞれの重なり部分４ａおよび４ｂの少なくとも一方は、高接着性材料よりなり、また、タイヤ２１のサイドウォールゴム２２は、周方向に延在し幅方向の少なくとも一部で重なり合う帯状ゴムよりなる主要部７と、主要部７の表面を隙間なく被覆してタイヤ外表面Ｓを形成する、主要部７と同種ゴムもしくはこれより亀裂成長性の低いゴムよりなるコート層９とを具えるので、タイヤ外表面のクラックを防止し、また間エア入りを発生させることもなく、しかも大幅に生産性を低下させることもないタイヤおよびその製造方法を提供することすることができる。
【図面の簡単な説明】
【図１】本発明に係る第一の実施形態のタイヤを示す子午線断面図である。
【図２】図１のａ部の詳細を示す断面図である。
【図３】第一の実施形態のタイヤのサイドウォールゴムの形成方法を示す模式図である。
【図４】未加硫帯状ゴムを示す断面図である。
【図５】本発明に係る第二の実施形態のタイヤを示す子午線断面図である。
【図６】図５のｂ部の詳細を示す断面図である。
【図７】第二の実施形態のタイヤのサイドウォールゴムの形成方法を示す模式図である。
【符号の説明】
１  タイヤ
２  サイドウォールゴム
３、３ａ、３ｂ  帯状ゴム
４ａ、４ｂ  帯状ゴムの重なり部分
５  隣接面
５Ａ  段差
６  トレッドゴム
７  主要部
８、８ａ、８ｂ  未加硫帯状ゴム
９  コート層
１１  成型途中のグリーンタイヤ
１３、１３ａ  未加硫帯状ゴム
１４、１４ａ  未加硫帯状ゴムの、重なり部分に対応する表面部分
１５  サイドウォールゴムの主たるゴム材料よりなる部分
１６  高接着性ゴム材料よりなる部分
１７  未加硫帯状ゴム
１８  未加硫帯状ゴム
１９  未加硫コート層
２１  タイヤ
２２  サイドウォールゴム
２３  成型途中のグリーンタイヤ
２６  トレッドゴム
２７  未加硫主要部部材
Ａ  貼り付け装置
Ｅ  押出機
Ｇ  スプレーガン
Ｐ  ゴムセメント塗布装置
Ｓ  タイヤ外表面
Ｓ１  主要部の表面
【図１】
2004338626.tif 000005
【図２】
2004338626.tif 000006
【図３】
2004338626.tif 000007
【図４】
2004338626.tif 000008
【図５】
2004338626.tif 000009
【図６】
2004338626.tif 000010
【図７】
2004338626.tif 000011